(57)【特許請求の範囲】
【請求項１】
誘電体層と内部電極層とが交互に積層されたコンデンサ本体と、該コンデンサ本体の前記内部電極層が露出した端面に設けられた外部電極とを有する積層セラミックコンデンサであって、
前記誘電体層が、チタン酸バリウムを主成分とする結晶相を主たる結晶相とし、該結晶相が立方晶を主体とする結晶構造を有するとともに、前記結晶相を構成する結晶粒子の平均粒径が０．０７〜０．１５μｍであり、イットリウム、マンガン、マグネシウムおよびイッテルビウムを含有する誘電体磁器からなり、
前記内部電極層の周縁部には、マグネシウムが存在しており、
前記内部電極層の周縁部に存在するマグネシウムの濃度は、前記誘電体層の中央部に存在するマグネシウムの濃度の２倍以上であり、
前記積層セラミックコンデンサを溶解させたときの元素の含有量が、バリウム１モルに対して、イットリウムがＹＯ３／２換算で０．００５〜０．０２４モル、マンガンがＭｎＯ換算で０．０２〜０．０４モル、マグネシウムがＭｇＯ換算で０．０１７〜０．０３モル、イッテルビウムがＹｂＯ３／２換算で０．０６〜０．１４モルであることを特徴とする積層セラミックコンデンサ。
【発明の詳細な説明】
【技術分野】
【０００１】
本発明は、チタン酸バリウムを主成分とする結晶粒子によって構成され、低電歪の積層セラミックコンデンサに関する。
【背景技術】
【０００２】
現在、モバイルコンピュータや携帯電話をはじめとするデジタル方式の電子機器の普及が目覚ましく、近い将来、地上デジタル放送が全国に展開されようとしている。地上デジタル放送用の受信機であるデジタル方式の電子機器として液晶ディスプレイやプラズマディスプレイなどがあるが、これらデジタル方式の電子機器には多くのＬＳＩが用いられている。
【０００３】
そのため、液晶ディスプレイやプラズマディスプレイなど、これらデジタル方式の電子機器を構成する電源回路にはバイパス用のコンデンサが数多く実装されているが、ここで用いられている積層セラミックコンデンサは高い静電容量を必要とする場合には高誘電率系の積層セラミックコンデンサ（例えば、特許文献１を参照）が採用され、一方、低容量でも温度特性を重視する場合には容量変化率の小さい温度補償型の積層セラミックコンデンサ（例えば、特許文献２を参照）が採用されている。
【特許文献１】特開２００１−８９２３１号公報
【特許文献２】特開２００１−２９４４８１号公報
【発明の開示】
【発明が解決しようとする課題】
【０００４】
しかしながら、特許文献１に開示された高誘電率の積層セラミックコンデンサは、強誘電性を有する誘電体磁器の結晶粒子によって構成されているため比誘電率の温度変化率が大きく、かつ誘電分極を示すヒステリシスが大きいという不具合があった。
【０００５】
また、特許文献１に開示された強誘電性の誘電体磁器を用いて形成された積層セラミックコンデンサでは、電源回路上において電気誘起歪に起因するノイズ音を発生させやすいことから、プラズマディスプレイなどに使用する際の障害となっていた。
【０００６】
一方、温度補償型の積層セラミックコンデンサは、それを構成する誘電体磁器が、常誘電性であるため誘電分極を示すヒステリシスがなく、強誘電性特有の電気誘起歪が起こらないという利点があるものの、誘電体磁器の比誘電率が低いために蓄電能力が低くバイパスコンデンサとしての性能を満たさないという問題があった。
【０００７】
また、受動部品として用いられる積層セラミックコンデンサは、通常、上述のような電源回路等を構成する配線基板の表面にリフロー工程を用いてはんだ付けされる。この際、溶融状態の半田からの熱によるストレスのため、たとえば積層セラミックコンデンサの本体にクラックやデラミネーションが生じるなどの機械的損傷がもたらされることがある。
そのため積層セラミックコンデンサは、はんだ付け工程における急激な加熱、冷却に耐え、デラミネーションやクラックの発生を防止し得る耐熱衝撃性を有している必要がある。
【０００８】
従って、本発明は、高誘電率かつ安定な比誘電率の温度特性を示すとともに、誘電分極が小さく、かつ耐熱衝撃性の良い積層セラミックコンデンサを提供することを目的とする。
【課題を解決するための手段】
【０００９】
本発明の積層セラミックコンデンサは、誘電体層と内部電極層とが交互に積層されたコンデンサ本体と、該コンデンサ本体の前記内部電極層が露出した端面に設けられた外部電極とを有する積層セラミックコンデンサであって、前記誘電体層が、チタン酸バリウムを主成分とする結晶相を主たる結晶相とし、該結晶相が立方晶を主体とする結晶構造を有するとともに、前記結晶相を構成する結晶粒子の平均粒径が０．０７〜０．１５μｍであり、イットリウム、マンガン、マグネシウムおよびイッテルビウムを含有する誘電体磁器からなり、前記内部電極層の周縁部には、マグネシウムが存在しており、前記内部電極層の周縁部に存在するマグネシウムの濃度は、前記誘電体層の中央部に存在するマグネシウムの濃度の２倍以上であり、前記積層セラミックコンデンサを溶解させたときの元素の含有量が、バリウム１モルに対して、イットリウムがＹＯ３／２換算で０．００５〜０．０２
４モル、マンガンがＭｎＯ換算で０．０２〜０．０４モル、マグネシウムがＭｇＯ換算で０．０１７〜０．０３モル、イッテルビウムがＹｂＯ３／２換算で０．０６〜０．１４モルであることを特徴とする。
【発明の効果】
【００１２】
本発明によれば、従来の常誘電性を有する誘電体磁器に比較して高誘電率であり、かつ安定な比誘電率の温度特性を示すとともに、誘電分極が小さく、かつ耐熱衝撃性の良い積層セラミックコンデンサを得ることができる。
【発明を実施するための最良の形態】
【００１３】
本発明の積層セラミックコンデンサについて、図１の概略断面図をもとに詳細に説明する。図１は、本発明の積層セラミックコンデンサの一例を示す概略断面図であり、図２は、図１の積層セラミックコンデンサを構成する、交互に積層された誘電体層および内部電極層の拡大図であり、本発明の積層セラミックコンデンサの内部構造を示すもので、波長分散型Ｘ線マイクロアナライザー分析（Electron Probe Micro Analysis(EPMA)）によって得られたデータを基にした内部電極層に偏析したマグネシウムの分布状態を示す模式図である。
【００１４】
本発明の積層セラミックコンデンサは、コンデンサ本体１の両端部に外部電極３が形成されている。外部電極３は、例えば、ＣｕもしくはＣｕとＮｉの合金ペーストを焼き付けて形成されている。
【００１５】
コンデンサ本体１は、誘電体磁器からなる誘電体層５と内部電極層７とが交互に積層されて構成されている。図１では誘電体層５と内部電極層７との積層状態を単純化して示しているが、本発明の積層セラミックコンデンサは誘電体層５と内部電極層７とが数百層にも及ぶ積層体となっている。
【００１６】
誘電体磁器からなる誘電体層５は、結晶粒子と粒界相とから構成されており、その厚みは１０μｍ以下、特に、５μｍ以下が望ましく、これにより積層セラミックコンデンサを小型、高容量化することが可能となる。なお、誘電体層５の厚みが２μｍ以上であると、静電容量のばらつきを小さくでき、また容量温度特性を安定化させることが可能になる。
【００１７】
内部電極層７は、高積層化しても製造コストを抑制できるという点で、ニッケル（Ｎｉ）や銅（Ｃｕ）などの卑金属が望ましく、特に、本発明における誘電体層５との同時焼成が図れるという点でニッケル（Ｎｉ）がより望ましい。
【００１８】
本発明の積層セラミックコンデンサにおける誘電体層５を構成する誘電体磁器は、チタン酸バリウムを主成分として、これにイットリウム、マンガン、マグネシウムおよびイッテルビウムを含有するものであり、それらの含有量はチタン酸バリウムを構成するバリウム１モルに対して、イットリウムをＹＯ３／２換算で０．００１４〜０．０３モル、マンガンをＭｎＯ換算で０．０００２〜０．０４５モル、マグネシウムをＭｇＯ換算で０．００７５〜０．０４モル、イッテルビウムをＹｂＯ３／２換算で０．０２５〜０．１８モルである。また、誘電体磁器を構成する結晶粒子が、チタン酸バリウムを主成分とする結晶相を主たる結晶相とし、この結晶粒子を構成する結晶相が立方晶を主体とするものであり、また、この結晶粒子の平均粒径が０．０５〜０．２μｍであり、さらに、内部電極層７の周縁部７Ａにマグネシウムが存在しており、その内部電極層７の周縁部７Ａに存在するマグネシウムの濃度が誘電体層５の中央部５Ｃに存在するマグネシウムの濃度の２倍以上である。
【００１９】
積層セラミックコンデンサが、上記組成、粒径の範囲を有し、結晶構造が立方晶を主体とするものであり、また、上述のようなマグネシウムの濃度分布を有するものであると、室温における比誘電率を７００以上、１２５℃における比誘電率を６５０以上であるとともに、２５℃〜１２５℃間における比誘電率の温度係数（（εｔ−ε２５）／（ε２５（１２５−２５）））が絶対値で１０００×１０−６／℃以下であり、かつ室温における分極電荷（電圧０Ｖにおける残留分極）が２５ｎＣ／ｃｍ２よりも小さい誘電特性を有するとともに、耐熱衝撃性試験においてもデラミネーションの発生割合が１／１００個以下の高信頼性の積層セラミックコンデンサを形成できる。
【００２０】
ここで、チタン酸バリウムを主成分とする結晶相を主たる結晶相とするとは、この結晶性のチタン酸バリウムが主成分であることを意味しており、例えば、チタン酸バリウムを主成分とする結晶相以外の結晶相が少量含まれていてもよいことを意味する。
【００２１】
立方晶を主体とするとは、Ｘ線回折により求められる結晶構造として、ペロブスカイト型結晶構造の面指数（４００）のピークが分離していない程度の状態を示すものの意味であり、立方晶以外の結晶構造を有する結晶相が少量含まれていても差し支えない。
【００２２】
また、内部電極層７の周縁部７Ａとは、積層方向に見たときに誘電体層５に接した面から内部電極層７の厚み方向の中央に向けた領域をいい、その厚みは内部電極層７の厚みの１／３以下程度の範囲を意味する。
【００２３】
また、誘電体層５の中央部５Ｃとは、図２に示すように、誘電体層５を厚み方向に３等分した中央の領域のことを意味する。
【００２４】
また、マグネシウムの濃度が誘電体層５の中央部に存在するマグネシウムの濃度の２倍以上である内部電極層７の周縁部７Ａとは、後述の電子顕微鏡を用いた元素分析において、内部電極層７の成分が誘電体層５の中央部５Ｃに比較して２倍以上の濃度で検出される領域のことである。
【００２５】
また、耐熱衝撃試験とは、試験体を短時間のうちに高温の環境下に晒し、その際の機械的損傷の状態を評価する試験のことである。
【００２６】
図３は、後述の実施例の表１，２における本発明の誘電体磁器である試料Ｎｏ．４のＸ線回折チャートであり、２θ＝９７〜１０４°の範囲（面指数（４００））のピークである。図１に示すように、主なピークは面指数（４００）のピークであることから、本発明の積層セラミックコンデンサにおける誘電体層５を構成する結晶相は立方晶を主体とする結晶構造であることがわかる。
【００２７】
本発明の積層セラミックコンデンサの誘電体層５は、元々結晶構造が正方晶で強誘電性を示すチタン酸バリウムに、イットリウム、マンガン、マグネシウムおよびイッテルビウムが固溶したものであり、これによりチタン酸バリウムを主成分とする結晶相が立方晶を主体とする結晶構造を有するものとすることができる。
【００２８】
このため本発明の誘電体磁器は比誘電率の変化率を示す曲線が−５５℃〜１２５℃の温度範囲において平坦となり、いずれも誘電分極のヒステリシスが小さくなる。そのため比誘電率が７００以上でも比誘電率の温度係数および誘電分極の小さい積層セラミックコンデンサを得ることができる。
【００２９】
即ち、上述した範囲でチタン酸バリウムに対して、イットリウム、マンガンおよびマグネシウムを所定量含有させると、室温（２５℃）以上のキュリー温度を示し、比誘電率の温度係数が正の値を示す誘電特性を示す誘電体磁器となるが、このような誘電特性を示す誘電体磁器に対して、さらにＹｂを含有させた場合に、本発明の効果が大きく現れ、比誘電率の温度係数が小さくなり温度特性を平坦化できる。
【００３０】
なお、比誘電率の温度特性は積層セラミックコンデンサの静電容量を温度２５〜１２５℃の範囲で測定して、（（ε１２５−ε２５）／（ε２５（１２５−２５）））の関係から求められる。
【００３１】
ここで、イッテルビウムはチタン酸バリウムを主成分とする結晶粒子の粗大化を抑制する働きをもち、バリウム１モルに対して、イッテルビウムをＹｂＯ３／２換算で０．０２５〜０．１８モル含有するものである。
【００３２】
即ち、バリウム１モルに対するＹｂの含有量がＹｂＯ３／２換算で０．０２５モルよりも少ないと、誘電体磁器の比誘電率が高いものの、比誘電率の温度係数も絶対値で１０００×１０−６／℃よりも大きくなるとともに、誘電分極にヒステリシスを有するものとなり、一方、バリウム１モルに対するＹｂの含有量がＹｂＯ３／２換算で０．１８モルよりも多いと、２５℃における比誘電率が７００よりも低くなり、また、１２５℃における比誘電率が６５０未満となるためである。
【００３３】
また、バリウム１モルに対するマグネシウムの含有量はＭｇＯ換算で０．００７５〜０．０４モルである。マグネシウムの含有量がＭｇＯ換算で０．００７５モルより少ない場合には、誘電体磁器の比誘電率の温度係数が１０００×１０−６／℃よりも大きくなるとともに、分極電荷が２５ｎＣ／ｃｍ２よりも大きくなるとともに、マグネシウムの含有量が少ないことから、内部電極層７の周縁部７Ａに存在するマグネシウムの濃度を誘電体層５の中央部５Ｃに存在するマグネシウムの濃度の２倍以上で存在させることができないために耐熱衝撃性が低下する。
【００３４】
一方、マグネシウムの含有量がＭｇＯ換算で０．０４モルより多い場合には、内部電極層７の周縁部７Ａに存在するマグネシウムの濃度を誘電体層５の中央部５Ｃに存在するマグネシウムの濃度の２倍以上で存在させることができることから耐熱衝撃性は高まるものの、比誘電率が７００未満に低下するとともに、分極電荷（電圧０Ｖにおける残留分極）が２５ｎＣ／ｃｍ２よりも大きくなる。
【００３５】
また、イットリウムおよびマンガンの含有量は、バリウム１モルに対して、イットリウムをＹＯ３／２換算で０．００１４〜０．０３モル、０．０００２〜０．０４５モルである。
【００３６】
即ち、バリウム１モルに対するイットリウムの含有量がＹＯ３／２換算で０．００１４モルよりも少ない場合または０．０３モルよりも多い場合、あるいは、バリウム１モルに対するマンガンの含有量がＭｎＯ換算で０．０００２モルよりも少ない場合には、誘電体磁器の比誘電率の温度係数が１０００×１０−６／℃よりも大きくなるとともに、分極電荷が２５ｎＣ／ｃｍ２よりも大きくなる。また、バリウム１モルに対するマンガンの含有量がＭｎＯ換算で０．０４５モルよりも多い場合には誘電体磁器の比誘電率が７００未満に低下するとともに、比誘電率の温度係数が１０００×１０−６／℃よりも大きくなる。
【００３７】
さらに本発明の誘電体磁器では、所望の誘電特性を維持できる範囲であれば焼結性を高めるための助剤としてガラス成分や他の添加成分を誘電体磁器中に４質量％以下の割合で含有させてもよい。
【００３８】
また、本発明の積層セラミックコンデンサを構成する誘電体磁器は、チタン酸バリウムを主成分とする結晶粒子の平均粒径が０．０５〜０．２μｍである。
【００３９】
即ち、チタン酸バリウムを主成分とする結晶相により構成される結晶粒子の平均粒径を０．０５〜０．２μｍとすることで、誘電分極のヒステリシスが小さく常誘電性に近い特性を示すものにでき、結晶粒子の平均粒径が０．０５μｍよりも小さい場合には配向分極の寄与が無くなるため誘電体磁器の比誘電率が低下し、一方、結晶粒子の平均粒径が０．２μｍよりも大きい場合には、誘電体磁器の比誘電率の温度係数が大きくなるか、または誘電分極が大きくなるか、あるいは誘電体磁器の比誘電率の温度係数とともに誘電分極が大きくなるおそれがある。
【００４０】
誘電体層を構成する結晶粒子の平均粒径は、コンデンサ本体である試料の破断面を研磨する。この後、走査型電子顕微鏡を用いて内部組織の写真を撮り、その写真上で結晶粒子が５０〜１００個入る円を描き、円内および円周にかかった結晶粒子を選択する。次いで、各結晶粒子の輪郭を画像処理して、各結晶粒子の面積を求め、同じ面積をもつ円に置き換えたときの直径を算出し、その平均値より求める。
【００４１】
また、好ましい、マグネシウムの含有量としては、バリウム１モルに対して、ＭｇＯ換算で０．０１５モル以上であることが望ましく、このような組成においては、内部電極層７の周縁部７Ａに存在するマグネシウムの濃度を誘電体層５の中央部５Ｃに存在するマグネシウムの濃度の２倍以上で存在させることが可能になることから、積層セラミックコンデンサの耐熱衝撃性をさらに高めることができる。
【００４２】
イットリウム、マンガン、マグネシウムおよびイッテルビウムのさらに好ましい含有量としては、バリウム１モルに対して、イットリウムをＹＯ３／２換算で０．００５〜０．０２４モル、マンガンをＭｎＯ換算で０．０２〜０．０４モル、マグネシウムをＭｇＯ換算で０．０１７〜０．０３モル、イッテルビウムをＹｂＯ３／２換算で０．０６〜０．１４モルの範囲で含有するとともに、結晶粒子の平均粒径が０．０７〜０．１５μｍであり、この範囲の誘電体層５を備える積層セラミックコンデンサは、高い耐熱衝撃性を有するとともに、２５℃における比誘電率を７５０以上、１２５℃における比誘電率を７１０以上、比誘電率の温度係数を絶対値で８５０×１０−６／℃以下、誘電分極を２０ｎＣ／ｃｍ２以下にすることが可能になるとともに、耐熱衝撃性をさらに高めることができる。
【００４３】
図２に示したように、本発明ではまた、積層セラミックコンデンサにおける内部電極層７の周縁部７Ａに存在するマグネシウムの濃度を誘電体層５の中央部５Ｃに存在するマグネシウムの濃度の２倍以上で存在させることができる。
【００４４】
このように、マグネシウムを誘電体層５側よりも内部電極層７側に高濃度で存在させることで、内部電極層７の周縁部７Ａに存在するマグネシウムの濃度が誘電体層５の中央部５Ｃに存在するマグネシウムの濃度の２倍よりも低いものよりも本発明の積層セラミックコンデンサの誘電特性を高められると共に、マグネシウムが誘電体層５を構成しているセラミック材料と内部電極層７を構成している金属材料との接合材として機能しているため、誘電体層５と内部電極層７との接着力が増し、これにより耐熱衝撃性を高められていると考えられる。
【００４５】
積層セラミックコンデンサ中のマグネシウムの分析は分析電子顕微鏡を用いて、以下のようにして行う。まず、分析する積層セラミックコンデンサを誘電体層５および内部電極層７の積層面に対して垂直もしくは斜めの方向に、研磨面が鏡面となるまで研磨する。次に、この研磨面を観察する範囲は、内部電極層７が２層ほど見え、その内部電極層７のほぼ中央に誘電体層５が配置される状態が見える倍率とする。
【００４６】
ここで、ＥＰＭＡにおける分析条件は、加速電圧を５〜３０ｋＶ、照射電流を１．１×１０−７〜３×１０−７アンペア、時定数２０〜５０ｍｓｅｃ．分析するポイントの密度は０．５〜２点／μｍ２（すなわち、分析するポイントの間隔はＸ方向およびＹ方向ともに０．５〜２μｍ）、出力されるエネルギーレベルは、１ポイント当たりの平均カウント数を５〜１０としたときに、最低カウント数を０、最高カウント数を５０〜１００の範囲とする。スキャンは、上記研磨面における観察領域を横方向に端から端までステージスキャンし、これを縦方向に繰り返えし、測定する全範囲をカバーする。
【００４７】
ここで、内部電極層７の周縁部７Ａにおけるマグネシウムの濃度が、誘電体層５を厚み方向に３等分した中央部５Ｃにおけるマグネシウムの濃度の２倍以上とは、ＥＰＭＡのエネルギーレベルにおいて、誘電体層５を厚み方向に３等分した中央部５Ｃにおけるマグネシウムの平均のカウント数が０〜７であるのに対して、内部電極層７の周縁部７Ａにおけるマグネシウムの平均のカウント数が２０以上である場合をいう。
【００４８】
この評価においては、誘電体層５を厚み方向に３等分した中央部５Ｃにおけるマグネシウムの平均のカウント数と、内部電極層７の周縁部７Ａにおけるマグネシウムの平均のカウント数は、研磨面における誘電体層５の中央部５Ｃおよび内部電極層７のそれぞれの領域を５μｍ×５μｍの範囲に分割し、５μｍ×５μｍの範囲における最大のカウント数を選択し、分割した範囲を１０箇所抽出し平均化して求められる。
【００４９】
次に、本発明の積層セラミックコンデンサを製造する方法について説明する。
まず、誘電体粉末をポリビニルブチラール樹脂などの有機樹脂やトルエンおよびアルコールなどの溶媒とともにボールミルなどを用いてセラミックスラリを調製し、次いで、セラミックスラリをドクターブレード法やダイコータ法などのシート成形法を用いて基材上にセラミックグリーンシートを形成する。セラミックグリーンシートの厚みは誘電体層５の高容量化のための薄層化、高絶縁性を維持するという点で１〜２０μｍが好ましい。
【００５０】
本発明の積層セラミックコンデンサの製法で用いる誘電体粉末は、後述のチタン酸バリウムを主成分とし、これに所定の添加剤を加えて仮焼し、チタン酸バリウムに前記添加剤を固溶させた仮焼粉末と、他の添加剤を加えたものを用いる。
【００５１】
誘電体粉末は、先ず、素原料粉末として、純度がいずれも９９％以上のＢａＣＯ３粉末とＴｉＯ２粉末、Ｙ２Ｏ３粉末および炭酸マンガン粉末を用い、これらの素原料粉末を、チタン酸バリウムを構成するバリウム１モルに対して、ＴｉＯ２粉末を０．９７〜０．９９モル、Ｙ２Ｏ３をＹＯ３／２換算で０．００２８〜０．０６モル、ＭｎＣＯ３を０．０００２〜０．０４５モルの割合でそれぞれ配合する。
【００５２】
次に、上記した素原料粉末の混合物を湿式混合し、乾燥させた後、温度８５０〜１１００℃で仮焼し、粉砕する。このとき仮焼粉末は、その結晶構造が立方晶を主体とするものであり、また、平均粒径が０．０４〜０．１μｍであることが好ましい。
【００５３】
次いで、この仮焼粉末１００質量部に対してＹｂ２Ｏ３粉末を２．２〜１５質量部、ＭｇＯ粉末を０．０５〜０．３質量部の割合で混合する。
【００５４】
本発明では、チタン酸バリウムを主成分とし、Ｙ２Ｏ３およびＭｎＣＯ３粉末を添加して仮焼粉末を作製するために、焼成後に誘電体磁器中に形成される結晶相が立方晶を主体とするものにできる。
また、上記仮焼粉末に対して、Ｙｂ２Ｏ３粉末およびＭｇＯ粉末を添加することにより、焼成後の結晶粒子の粒成長を抑制でき、これにより結晶粒子の平均粒径を０．０５〜０．２μｍの範囲にできる。
【００５５】
そして、本発明では、上述のように、ＭｇＯ粉末を仮焼粉末に添加しているために、焼成中に起こるマグネシウムのこうした誘電体磁器中における拡散により、得られる積層セラミックコンデンサは、マグネシウムが、誘電体層５を厚み方向に３等分した中央部５Ｃに比較して、内部電極層７の周縁部７Ａに高濃度で存在するようになる。
これにより常誘電性に近い比誘電率の温度特性を維持し、分極電荷が低く、高誘電率、かつ耐熱衝撃性の良い積層セラミックコンデンサを容易に形成できる。
【００５６】
なお、本発明の積層セラミックコンデンサを製造するに際しては、所望の誘電特性を維持できる範囲であれば、焼結助剤としてガラス粉末を添加しても良く、その添加量は、チタン酸バリウムを主成分とし、Ｙ２Ｏ３およびＭｎＣＯ３粉末を添加して得られた仮焼粉末に、Ｙｂ２Ｏ３粉末およびＭｇＯ粉末を加えた主な原料粉末の合計量１００質量部に対して、０．５〜４質量部が良い。
【００５７】
次に、得られたセラミックグリーンシートの主面上に矩形状の内部電極パターンを印刷して形成する。内部電極パターンとなる導体ペーストは、Ｎｉもしくはこれらの合金粉末を主成分金属とし、これに共材としてのセラミック粉末を混合し、有機バインダ、溶剤および分散剤を添加して調製する。また、セラミックグリーンシート上の内部電極パターンによる段差を解消するために、内部電極パターンの周囲にセラミックパターンを内部電極パターンと実質的に同一厚みで形成することが好ましい。この場合、セラミックパターンを構成するセラミック成分は、同時焼成での焼成収縮を同じにするという点でセラミックグリーンシートに用いた誘電体粉末を用いることが好ましい。
【００５８】
次に、内部電極パターンが形成されたセラミックグリーンシートを所望枚数重ねて、その上下に内部電極パターンを形成していないセラミックグリーンシートを複数枚、上下層が同じ枚数になるように重ねて仮積層体を形成する。仮積層体中における内部電極パターンは長寸方向に半パターンずつずらしてある。このような積層工法により切断後の積層体の端面に内部電極パターンが交互に露出されるように形成できる。
【００５９】
なお、本発明の積層セラミックコンデンサは、セラミックグリーンシートの主面に内部電極パターンを予め形成した後に積層する工法の他に、セラミックグリーンシートを一旦下層側の機材に密着させた後に、内部電極パターンを印刷し、乾燥させ、印刷、乾燥された内部電極パターン上に、内部電極パターンを印刷していないセラミックグリーンシートを重ねて仮密着させ、セラミックグリーンシートの密着と内部電極パターンの印刷を逐次行う工法によっても形成できる。
【００６０】
次に、仮積層体を上記仮積層時の温度圧力よりも高温、高圧の条件にてプレスを行い、セラミックグリーンシートと内部電極パターンとが強固に密着された積層体を形成する。
【００６１】
次に、積層体を格子状に切断することにより内部電極パターンの端部が露出するコンデンサ本体成形体を形成する。
【００６２】
次に、コンデンサ本体成形体を、所定の雰囲気下、温度条件で焼成してコンデンサ本体１を形成する。場合によっては、コンデンサ本体１の稜線部分の面取りを行うとともに、コンデンサ本体１の対向する端面から露出する内部電極層７を露出させるためにバレル研磨を施しても良い。
【００６３】
次に、得られたコンデンサ本体成形体を脱脂した後、焼成する。焼成は、最高温度を１１００〜１３５０℃、保持時間を１〜３時間とし、水素−窒素の雰囲気中にて行う。焼成をこのような条件で行うことにより、誘電体層５を構成する結晶粒子９の平均粒径を平均粒径が０．０５〜０．２μｍの範囲とし、マグネシウムが、誘電体層を厚み方向に３等分した中央部に比較して、内部電極層７中に高濃度で存在しているという特徴を有するものを得ることができる。
【００６４】
この後、９００〜１１００℃の温度範囲で再酸化処理を行うことによってコンデンサ本体１を得る。
【００６５】
次に、このコンデンサ本体１の対向する端部に、外部電極ペーストを塗布して焼付けを行い外部電極３を形成する。また、場合によっては、この外部電極３の表面に実装性を高めるためにメッキ膜を形成することにより本発明の積層セラミックコンデンサが得られる。
【実施例】
【００６６】
まず、いずれも純度が９９．９％のＢａＣＯ３粉末、ＴｉＯ２粉末、Ｙ２Ｏ３粉末、ＭｎＣＯ３粉末を用意し、表１に示す割合で調合し混合粉末を調製した。表１に示す量は前記元素の酸化物換算量に相当する量である。
【００６７】
次に、混合粉末を温度１０００℃にて仮焼した後、この仮焼粉末を粉砕した。このとき粉砕後の仮焼粉末の平均粒径は０．１μｍとした。この後、仮焼粉末１００質量部に対して、いずれも純度９９．９％のＹｂ２Ｏ３粉末およびＭｇＯ粉末を表１に示す割合で混合し、さらに、ＳｉＯ２を主成分とするガラス粉末（ＳｉＯ２：４０〜６０モル％、ＢａＯ：１０〜３０モル％、ＣａＯ：１０〜３０モル％、Ｌｉ２Ｏ：５〜１５モル％）を添加した。ガラス粉末の添加量は、仮焼粉末、Ｙ２Ｏ３粉末およびＭｇＯ粉末の合計量１００質量部に対して３質量部とした。この後、混合粉末を造粒し、直径１６．５ｍｍ、厚さ１ｍｍの形状のペレット状に成形した。なお、表１において、一括仮焼と記した試料Ｎｏ．３２は仮焼粉末を調製する際に、ＭｇＯ粉末をＢａＣＯ３粉末、ＴｉＯ２粉末、Ｙ２Ｏ３粉末およびＭｎＣＯ３粉末とともに一括に混合し仮焼したものである。
【００６８】
次に、これらの原料粉末を直径１ｍｍのジルコニアボールを用いて、溶媒としてトルエンとアルコールとからなる混合溶媒を添加し湿式混合した。
【００６９】
次に、湿式混合した粉末を、ポリビニルブチラール樹脂と、トルエンおよびアルコールの混合溶媒中に投入し、直径１ｍｍのジルコニアボールを用いて湿式混合してセラミックスラリを調製し、ドクターブレード法により厚み１３μｍのセラミックグリーンシートを作製した。
【００７０】
次に、このセラミックグリーンシートの上面にＮｉを主成分とする矩形状の内部電極パターンを複数形成した。内部電極パターンを形成するための導体ペーストは、平均粒径が０．３μｍのＮｉ粉末１００質量部に対してＢＴ粉末を添加したものを用いた。
【００７１】
次に、内部電極パターンを印刷したセラミックグリーンシートを５０枚積層し、その上下面に内部電極パターンを印刷していないセラミックグリーンシートをそれぞれ２０枚積層し、プレス機を用いて温度６０℃、圧力１０７Ｐａ、時間１０分の条件で密着させて積層体を作製し、しかる後、この積層体を、所定の寸法に切断してコンデンサ本体成形体を形成した。
【００７２】
次に、コンデンサ本体成形体を大気中で脱バインダ処理した後、水素−窒素中、１２４０〜１３００℃で焼成した。作製したコンデンサ本体１は、続いて、窒素雰囲気中１０００℃で４時間再酸化処理を行った。このコンデンサ本体の大きさは２×１×１ｍｍ３、誘電体層の厚みは１０μｍ、内部電極層の１層の有効面積は１．２ｍｍ２であった。なお、有効面積とは、コンデンサ本体１の異なる端面にそれぞれ露出するように積層方向に交互に形成された内部電極層同士の重なる部分の面積のことである。
【００７３】
次に、焼成したコンデンサ本体１をバレル研磨した後、コンデンサ本体１の両端部にＣｕ粉末とガラスとを含んだ外部電極ペーストを塗布し、８５０℃で焼き付けを行って外部電極を形成した。その後、電解バレル機を用いて、この外部電極の表面に、順にＮｉメッキ及びＳｎメッキを行い、積層セラミックコンデンサを作製した。
【００７４】
次に、これらの積層セラミックコンデンサについて以下の評価を行った。評価はいずれも試料数１０個とし、その平均値から求めた。室温（２５℃）における比誘電率は静電容量をＬＣＲメータ（ヒューレットパッカード社製）を用いて、温度２５℃、周波数１．０ｋＨｚ、測定電圧を１Ｖｒｍｓとして測定し、誘電体層の厚みと内部電極層の有効面積から求めた。また、比誘電率の温度特性は静電容量を温度２５〜１２５℃の範囲で測定して、（（εｔ−ε２５）／（ε２５（１２５−２５）））の関係から求めた。
【００７５】
また、得られた誘電体磁器について電気誘起歪の大きさを誘電分極の測定によって求めた。この場合、電圧を±１２５０Ｖの範囲で変化させた時の、０Ｖにおける電荷量（残留分極）の値で分極電荷を評価した。
【００７６】
また、得られた誘電体磁器を粉砕し、Ｘ線回折（２θ＝９７〜１０４°、Ｃｕ−Ｋα）を用いて結晶相の同定を行った。
【００７７】
誘電体層を構成する結晶粒子の平均粒径は、焼成後のコンデンサ本体である試料の破断面を研磨した後、走査型電子顕微鏡を用いて内部組織の写真を撮り、その写真上で結晶粒子が５０〜１００個入る円を描き、円内および円周にかかった結晶粒子を選択し、各結晶粒子の輪郭を画像処理して、各結晶粒子の面積を求め、同じ面積をもつ円に置き換えたときの直径を算出し、その平均値より求めた。
【００７８】
ＥＰＭＡ分析は以下のように行った。まず、分析する積層セラミックコンデンサを誘電体層５および内部電極層７の積層面に対して斜めの方向に、研磨面が鏡面となるまで研磨した。次に、この研磨面を観察する範囲は、内部電極層７が２層ほど見え、その内部電極層７のほぼ中央に誘電体層が配置される状態が見える倍率とした。
【００７９】
ここで、ＥＰＭＡにおける分析条件は、加速電圧を１５ｋＶ、照射電流を２×１０−７アンペア、時定数２０〜５０ｍｓｅｃ．とし、分析するポイントの密度は１点／μｍ２（すなわち、分析するポイントの間隔はＸ方向およびＹ方向ともに１μｍ）、出力されるエネルギーレベルは、１ポイント当たりの平均カウント数を５〜１０としたときに、最低カウント数を０、最高カウント数を６０の範囲とした。スキャンは研磨面における観察領域を横方向に端から端までステージスキャンし、これを縦方向に繰り返えし、測定する全範囲をカバーするようにした。
【００８０】
そして、誘電体層を厚み方向に３等分した中央部におけるマグネシウムの平均のカウント数と、内部電極層の周縁部におけるマグネシウムの平均のカウント数は、研磨面における誘電体層の中央部および内部電極層のそれぞれの領域を５μｍ×５μｍの範囲に分割し、５μｍ×５μｍの範囲における最大のカウント数を選択し、分割した範囲を１０箇所抽出し平均化して求めた。誘電体層を厚み方向に３等分した中央部におけるマグネシウムの平均のカウント数と、内部電極層の周縁部におけるマグネシウムの平均のカウント数は、研磨面における誘電体層の中央部および内部電極層の周縁部のそれぞれの領域を５μｍ×５μｍの範囲に分割し、５μｍ×５μｍの範囲における最大のカウント数を選択し、分割した範囲を１０箇所抽出し平均化して求められる。
【００８１】
耐熱衝撃性は、２５℃の室温から３０５℃の溶融半田浴に試料を約１秒間浸漬することによって評価した。浸漬後の積層セラミックコンデンサを実体顕微鏡にて約４０倍の倍率で外観を観察して、デラミネーションやクラックの発生状態を観察し、これらデラミネーションやクラックの発生した試料数の全試料数に対する比率を求めた。試料数は各１００個とした。
【００８２】
また、得られた焼結体である試料の組成分析はＩＣＰ（Ｉｎｄｕｃｔｉｖｅｌｙ  Ｃｏｕｐｌｅｄ  Ｐｌａｓｍａ）分析もしくは原子吸光分析により行った。この場合、得られた誘電体磁器を硼酸と炭酸ナトリウムと混合し溶融させたものを塩酸に溶解させて、まず、原子吸光分析により誘電体磁器に含まれる元素の定性分析を行い、次いで、特定した各元素について標準液を希釈したものを標準試料として、ＩＣＰ発光分光分析にかけて定量化した。また、各元素の価数を周期表に示される価数として酸素量を求めた。
【００８３】
調合組成および焼成条件を表１に、焼結体中の各元素の酸化物換算での組成および結晶粒子の平均粒径、特性（マグネシウムの偏析の状態、比誘電率、比誘電率の温度係数の絶対値、分極電荷および耐熱衝撃性の結果を表２にそれぞれ示す。
【００８４】
【表１】
0005094572.tif 000002
【００８５】
【表２】
0005094572.tif 000003
【００８６】
【表３】
0005094572.tif 000004
【００８７】
【表４】
0005094572.tif 000005
【００８８】
表１〜４の結果から明らかなように、本発明の誘電体磁器である試料Ｎｏ．２〜１０，１３〜１７，２０〜２３，２５，２７〜３１，３４および３７〜３９では、２５℃における比誘電率が７００以上、１２５℃における比誘電率が６５０以上であり、２５〜１２５℃における比誘電率の温度係数が絶対値で１０００×１０−６／℃以下かつ分極電荷（電圧０Ｖでの残留分極の値）が２５ｎＣ／ｃｍ２以下であった。これらの試料では、内部電極層の周縁部に存在するマグネシウムの濃度が前記誘電体層の中央部に存在するマグネシウムの濃度の２倍以上であり、耐熱衝撃試験においてもクラックやデラミネーションが１／１００個以下の割合であった。
【００８９】
また、マグネシウムの含有量を、バリウム１モルに対して、ＭｇＯ換算で０．０１５〜０．０４モルとした試料Ｎｏ．２〜１０，１３〜１７，２０〜２３，２５，２８〜３１，３４および３７〜３９では、温度差２８０℃の耐熱衝撃試験においてもクラックやデラミネーションが無かった。
【００９０】
さらに、バリウム１モルに対して、イットリウムをＹＯ３／２換算で０．００５〜０．０２４モル、マンガンをＭｎＯ換算で０．０２〜０．０４モル、マグネシウムをＭｇＯ換算で０．０１７〜０．０３モル、イッテルビウムをＹｂＯ３／２換算で０．０６〜０．１４モルの範囲で含有するとともに、結晶粒子の平均粒径を０．０７〜０．１５μｍとした試料Ｎｏ．６〜９，１４〜１６，２１，２２，２５，２９，３０，３７および３８では、耐熱衝撃性試験においてデラミネーションやクラックの発生が無く、２５℃における比誘電率が７５０以上、１２５℃における比誘電率が７１０以上であり、２５〜１２５℃における比誘電率の温度係数が絶対値で８４３×１０−６／℃以下かつ分極電荷（電圧０Ｖでの残留分極の値）が２０ｎＣ／ｃｍ２以下であった。
【００９１】
これに対して、本発明の範囲外の試料１，１１，１２，１８，１９，２４，２６，３２，３３，３５および３６では、室温における比誘電率を７００以上、１２５℃における比誘電率を６５０以上、２５℃〜１２５℃間における比誘電率の温度係数（（εｔ−ε２５）／（ε２５（１２５−２５）））が絶対値で１０００×１０−６／℃以下および室温における分極電荷（電圧０Ｖにおける残留分極）が２５ｎＣ／ｃｍ２および温度差２８０℃の耐熱衝撃試験において不良数１／１００個以下のいずれかの特性を満足しないものであった。
【図面の簡単な説明】
【００９２】
【図１】本発明の積層セラミックコンデンサの一例を示す断面模式図である。
【図２】図１の積層セラミックコンデンサを構成する、交互に積層された誘電体層および内部電極層の拡大図であり、本発明の積層セラミックコンデンサの内部構造を示すもので、波長分散型Ｘ線マイクロアナライザー分析（Electron Probe Micro Analysis(EPMA)）によって得られたデータを基にした内部電極層に偏析したマグネシウムの分布状態を示す模式図である。
【図３】実施例における試料Ｎｏ．４の誘電体磁器のＸ線回折チャートである。
【符号の説明】
【００９３】
１      コンデンサ本体
５      誘電体層
５Ｃ    誘電体層の中央部
７      内部電極層
７Ａ    内部電極層の周縁部
【図１】
0005094572.tif 000006
【図２】
0005094572.tif 000007
【図３】
0005094572.tif 000008